(57)【要約】      （修正有）【課題】光学欠陥を解決できる光学フィルムの提供。【解決手段】光学フィルム３０は支持基板３３と、支持基板に形成された構造化層３２とを備え、構造化層は、支持基板の縦方向に沿って各々が延在し且つ縦方向に略直交する横方向に沿ってそれぞれが配置される複数のプリズム３１を有し、複数のプリズムを構成する、各々が縦方向に略沿いつつ互いに隣り合う第１のプリズムおよび第２のプリズムは、横方向に峰状をなす第１の峰部および第２の峰部をそれぞれ有し、第１の峰部は、支持基板および構造化層の互いに相対する一対の表面間における光学フィルムの厚さ方向に略直交する基準面に対する第１の高さが、縦方向に沿って変化し、第２の峰部は、基準面に対する第２の高さが、縦方向に沿って変化し、縦方向に沿って変化する第１の高さのうちの最大値は、縦方向に沿って変化する第２の高さのうちの最大値よりも大きい。【選択図】図３
2016189007.tif 000002
【特許請求の範囲】
【請求項１】
光学フィルムであって、
支持基板と、当該支持基板に形成された構造化層と、を備え、
前記構造化層は、前記支持基板の縦方向に沿って各々が延在し且つ当該縦方向に略直交する横方向に沿ってそれぞれが配置される複数のプリズムを有し、
前記複数のプリズムを構成する、各々が前記縦方向に略沿いつつ互いに隣り合う第１のプリズムおよび第２のプリズムは、前記横方向に峰状をなす第１の峰部および第２の峰部をそれぞれ有し、
前記第１の峰部は、前記支持基板および前記構造化層の互いに相対する一対の表面間における当該光学フィルムの厚さ方向に略直交する基準面に対する第１の高さが、前記縦方向に沿って変化し、
前記第２の峰部は、前記基準面に対する第２の高さが、前記縦方向に沿って変化し、
前記縦方向に沿って変化する前記第１の高さのうちの最大値は、前記縦方向に沿って変化する前記第２の高さのうちの最大値よりも大きい
ことを特徴とする光学フィルム。
【発明の詳細な説明】
【技術分野】
【０００１】
本発明は、光学フィルムに関し、特に光学の欠陥を（例えば、ウェットアウトとモアレ縞などの問題）防止できる光学フィルムであり、更に特にフラットパネルディスプレイ（ＦＰＤ）のバックライトモジュールに用いられる光学フィルムに関するものである。
【背景技術】
【０００２】
フラットパネルディスプレイのバックライトモジュールとそのよく使用される構成は、既に当業者にとって周知されるものである。現在のフラットパネルディスプレイのバックライトモジュールには、二枚の輝度向上シート（ｌｉｇｈｔ  ｅｎｈａｎｃｅｍｅｎｔ  ｓｈｅｅｔｓ）を使用することにより、優れた出力輝度を得ることができる。しかし、この二枚の輝度向上シートとの間隔が縮まることにより、欲しくない光学カップリング現象（即ち、ウェットアウト）はより発生しやすくなる。
【０００３】
「ウェットアウト」（ｗｅｔ−ｏｕｔ）の発生を低減するために、従来の方法は、光学フィルム同士を物理的に離して、つまり、対向する光学フィルム同士のフィルム面の高さを変化させることである。米国特許第５，７７１，３２８号により掲示されたのは、高いプリズム（符号５６）と低いプリズム（符号５４）を有する光学フィルムであり、この構成により、他の光学フィルムと接触すると、前記他の光学フィルムとの近さを物理的に制限することができ、ひいては視覚により判別可能なウェットアウト状況を低減することができる。
【先行技術文献】
【特許文献】
【０００４】
【特許文献１】米国特許第５，７７１，３２８号
【発明の概要】
【発明が解決しようとする課題】
【０００５】
しかし、この従来の高いプリズムは、光学フィルムの表面に視覚により判別可能な直線が現れる可能性がある。
【０００６】
よって、本出願人は、前記従来技術の光学欠陥に鑑み、前記光学欠陥を解決できる新たな光学フィルムを提供することを目的とする。
【課題を解決するための手段】
【０００７】
前記課題を解決するための本発明は、光学フィルム（５０）であって、支持基板と、当該支持基板に形成された構造化層と、を備え、前記構造化層は、前記支持基板の縦方向（例えばＹ）に沿って各々が延在し且つ当該縦方向に略直交する横方向（例えばＸ）に沿ってそれぞれが配置される複数のプリズム（５１）を有し、前記複数のプリズムを構成する、各々が前記縦方向に略沿いつつ互いに隣り合う第１のプリズムおよび第２のプリズムは、前記横方向に峰状をなす第１の峰部および第２の峰部をそれぞれ有し、前記第１の峰部は、前記支持基板および前記構造化層の互いに相対する一対の表面間における当該光学フィルムの厚さ方向（例えばＺ）に略直交する基準面に対する第１の高さが、前記縦方向に沿って変化し、前記第２の峰部は、前記基準面に対する第２の高さが、前記縦方向に沿って変化し、前記縦方向に沿って変化する前記第１の高さのうちの最大値は、前記縦方向に沿って変化する前記第２の高さのうちの最大値よりも大きいことを特徴とする。
本発明は、構造化の表面を有する光学フィルムを提供し、前記構造化の表面は、ディスプレイにおける光学欠陥の発生を防止でき、特に、前記構造化の表面におけるランダム又は不均一の光学特性、ウェットアウトとモアレ縞などの欠陥を防止できる。
2016189007.tif 000003
【０００８】
透明の支持基板と構造化層を含む光学フィルムを提供し、前記構造化層は、前記透明の支持基板に整合的に形成されるとともに、複数の集光ユニットを有する。前記集光ユニットは、その延在方向に沿って高さが変化するまたはプリズム構造同士の距離（間隔：ｐｉｔｃｈ）が変化するデザインを有することにより、光学フィルムにおける光学上の欠陥（例えば、ウェットアウト）を解決し、ひいては光学フィルムの光学特性を向上する。
【０００９】
その他の参考例として、透明の支持基板と、一体的に前記透明の支持基板の縦方向に沿って各々が配置され且つ横方向に沿って複数が配列される複数のプリズムを有する構造化層と、を有し、前記複数のプリズムの各々は、その延在方向に沿って複数の凹部及び複数の凸部について交互に峰部の高さが変化する第１変化モードと、複数の凸部の各々においてその延在方向に沿って複数の頂部及び複数の底部について前記第１変化モードより小さな周期で交互に峰部の高さが変化する第２変化モードとが重なり合って変化することを特徴とする光学フィルム（３０）を提供する。
【００１０】
前述した複数のプリズムの各々は、凸部と凹部との間をつなぐ部分を有することとしてもよい。
また、前述した支持基板の縦方向は、各プリズムの凸部の延在方向と略平行であることとしてもよい。
また、前述した複数のプリズムは、支持基板の縦方向に蛇行して配列されることとしてもよい。
また、前述した複数のプリズムの各々の複数の凹部の各々においてその延在方向に沿って複数の頂部及び複数の底部について交互に峰部の高さが変化することが好ましい。さらに、複数の凹部の各々においてその延在方向に沿った峰部の高さの変化は、規則的、半規則的、ランダム的、又はランダム類似的であることとしてもよい。さらに、複数の凹部の各々においてその延在方向に沿った峰部の高さがその延在方向に沿って変化して生じる波形は、正弦波、矩形波、のこぎり波、又は三角波であることとしてもよい。
【００１１】
その他の参考例としては、前述した光学フィルムを有する第１の光学シートと、当該第１の光学シートに対し、光学フィルムが有する複数のプリズムのうちの凸部と接触しつつ凹部とは接触しないように配置される第２の光学シートと、を備えたことを特徴とする光学アセンブリを提供する。
【図面の簡単な説明】
【００１２】
【図１】本発明の実施の形態に係る光学フィルムの第１変化構成を概略的に示す参考図である。
【図２】本発明の実施の形態に係る光学フィルムの第１変化構成を概略的に示す他の参考図である。
【図３】本発明の実施の形態に係る光学フィルムの第１変化構成の実施例を概略的に示す参考図である。
【図４】本発明の実施の形態に係る光学フィルムの第２変化構成を概略的に示す参考図である。
【図５】本発明の実施の形態に係る光学フィルムの第２変化構成の第１実施例を概略的に示す参考図である。
【図６】本発明の実施の形態に係る光学フィルムの第２変化構成の第２実施例を概略的に示す参考図である。
【図７】本発明の実施の形態に係る光学フィルムの第３変化構成を概略的に示す参考図である。
【図８】本発明の実施の形態に係る光学フィルムの第３変化構成の実施例を概略的に示す参考図である。
【図９】本発明の実施の形態に係る光学フィルムのまた他の変化構成を概略的に示す参考図である。
【図１０Ａ】本発明の実施の形態に係る光学フィルムの第２変化構成（図４）の他の実施例を概略的に示す参考図である。
【図１０Ｂ】図１０Ａの第２変化構成を実施する光学フィルムを示す参考図である
【図１１】図１０Ｂの光学フィルムと液晶パネルとの相対位置関係を示す参考図である。
【図１２】図１０Ｂの光学フィルムと他の光学フィルムとの相対位置関係を示す参考図である。
【図１３】表１におけるサンプル１１が顕微鏡による観測される実際の外観図である。
【図１４】サンプル１１が三次元微細形状測定機（Ｋｏｓａｋａ  ＥＴ４０００ａ）による観測される二次元微細形状を示す参考図である。
【図１５】サンプル１１が三次元微細形状測定機（Ｋｏｓａｋａ  ＥＴ４０００ａ）による観測される三次元微細形状を示す参考図である。
【発明を実施するための形態】
【００１３】
本発明は、その延在方向（プリズム）に沿ってプリズムの高さ又はプリズム同士の間隔が変化する構成の光学フィルムであり、前記変化は、少なくとも二つの公称周期（ｎｏｍｉｎａｌ  ｐｅｒｉｏｄｓ）を有し、第１変化段階の公称周期は、第２変化段階の公称周期より大きい。
しかし、前記変化は周期性を有さなくてもよく、またはより幅広い変化方式であってもよく、例えば、周期性の無いランダムな変化または複数の周期性が重畳する変化であってもよく、従って、本発明は、第１変化モードと第２変化モードとして、幅広い変化方式によって特定してもよい。
前記公称周期は、第１変化モードにおける周期長さの平均値であり、即ち第１変化モードにおける各周期の長さまたは周期同士の間隔は、固定しても固定しなくてもよい。
例えば、第１変化モードは、周期長さＰ１１、Ｐ１２、Ｐ１３、Ｐ１１、Ｐ１２、Ｐ１３…（ただし、Ｐ１１、Ｐ１２、Ｐ１３は、同一でも完全に異なってもよい）のように変化してもよい。以下の実施例は、上述の定義に基づいて説明し、第１変化段階と第２変化段階は、第１変化モードと第２変化モードに置換してもよい。
図１の（ａ）〜（ｃ）は、本発明の実施の形態に係る光学フィルムの第１変化構成を概略的に示すものである。二つの変化段階が正弦波（ｓｉｎｅ  ｗａｖｅ）より表現され、第１変化段階（図１の（ａ）に示し、第１変化モードとも称する）と第２変化段階（図１の（ｂ）に示し、第２変化モードとも称する）とを結合することにより、複合の変化段階（図１の（ｃ）に示し、複合の変化モードとも称する）になる。実際には、この複合の変化段階は、光学フィルムに適用してその延在方向にプリズムの高さ又は／及びプリズム同士の間隔を変化させることができる（即ち、いずれか二つのプリズム同士の中心間距離は固定しない）。
第１及び第２変化段階は、共に規則的、半規則的、ランダム又はランダム類似の方式によって横方向（ここで、横方向は、前記正弦波において進行方向に対し横方向又は左右に揺れる方向であり、各プリズムの左右側ではない）に変化する。
第１変化段階は、５０μｍ〜１，０００μｍの公称周期を有し、また、第２変化段階は、５０μｍ〜１，０００μｍの公称周期を有し、第１変化段階の公称周期は、第２変化段階の公称周期の４倍〜１，０００倍である。或いは、第１変化段階の公称周期は、第２変化段階の公称周期の０．０１倍〜１，０００倍である。
【００１４】
より説明し易い及びわかり易いために、以下にＸ、Ｙ、Ｚの直交座標系（図１の（ｃ））により変化の方向を説明する。Ｘ軸は、プリズムにおける波の峰と波の谷との方向を横断する方向であって、横方向と称する。Ｙ軸は、Ｘ軸と直交し、即ちプリズムの略延在方向である。Ｚ軸は、Ｘ軸とＹ軸と直交し、即ちプリズムの高さ方向である。この第１変化構成において、プリズムの高さ（Ｚ軸）は、プリズムの略延在方向（Ｙ軸）に沿って変化する。前記第１と第２変化段階は、共にＹ軸に沿ってＺ軸の変化として現われる、即ち、プリズムの高さ（Ｚ軸）はプリズムの略延在方向（Ｙ軸）に沿って第１変化モードと第２変化モードを重なり合う変化がある。前記プリズム同士はその間隔が固定しつつ平行している。
【００１５】
図２の（ａ）〜（ｃ）は、本発明の実施の形態に係る光学フィルムの第１変化構成を概略的に示す他の参考図である。二つの変化段階が矩形波（ｓｑｕａｒｅ  ｗａｖｅ）より表現され、第１変化段階（図２の（ａ））と第２変化段階（図２の（ｂ））とを結合することにより、複合の変化段階（図２の（ｃ））になる。実際には、この複合の変化段階は、光学フィルムに適用してその延在方向にプリズムの高さＨ又は／及びプリズム同士の間隔Ｐを変化させることができる。第１及び第２変化段階は、共に規則的、半規則的、ランダム又はランダム類似の方式によって横方向に変化する。第１変化段階は、５０μｍ〜１，０００μｍの公称周期を有し、また、第２変化段階は、５０μｍ〜１，０００μｍの公称周期を有し、第１変化段階の公称周期は、第２変化段階の公称周期の４倍〜１，０００倍である。或いは、第１変化段階の公称周期は、第２変化の公称周期の０．０１倍〜１，０００倍である。更に、第１と第２変化段階は、いずれか形式の波形であってもよく、例えば、正弦波、矩形波、のこぎり波、三角波などである。
【００１６】
図３の（ａ）〜（ｄ）は、本発明の実施の形態に係る光学フィルムの第１変化構成の実施例を概略的に示す参考図である。図３の（ａ）は、本発明の輝度向上フィルム（Ｂｒｉｇｈｔｎｅｓｓ  Ｅｎｈａｎｃｅｍｅｎｔ  Ｆｉｌｍ：ＢＥＦ）３０の斜視図であり、図３の（ｂ）は、図３の（ａ）に示す輝度向上フィルム３０の平面図であり、図３の（ｃ）は、図３の（ａ）に示す輝度向上フィルム３０の正面図であり、図３の（ｄ）は、図３の（ａ）に示す輝度向上フィルム３０における一つのプリズムの稜線に沿って破断する断面図である。
前記第１と第２変化段階は矩形波の方式によってプリズム構造における高さの変化に現れる。第１変化段階の公称周期ＰＲ１は、第２変化段階の公称周期ＰＲ２の４倍〜４００倍である。或いは、第１変化段階の公称周期ＰＲ１は、第２変化段階の公称周期ＰＲ２の０．０１倍〜１，０００倍である。輝度向上フィルム３０のプリズム３１同士の間隔Ｐは、１０μｍ〜２００μｍで好ましく、より好ましいのは、２４μｍ〜６０μｍである。
第１変化段階は、１μｍ〜５μｍの平均振幅があり、即ちプリズム３１の構造化表面における高さの全体変化は、１μｍ〜５μｍである。前記プリズム３１の構造化表面の夾角αは、７０度〜１１０度の何れかの角度であり、より好ましいのは、８０度〜１００度である。本実施例のプリズム構造は、プリズム（輝度向上フィルム）の構造化表面と対向する他のプリズム平面との接触面積を低減できることにより、光学カップリング現象の発生を低減できる。図３の（ｂ）に示すように、輝度向上フィルム３０は、透明の支持基板３３と構造化層３２を含み、前記構造化層３２は、前記透明の支持基板３３に整合的に形成される。
【００１７】
図４の（ａ）〜（ｅ）は、本発明の実施の形態に係る光学フィルムの第２変化構成を概略的に示す参考図である。プリズムの高さ（Ｚ軸）は、プリズムの略延在方向（Ｙ軸）と横方向（Ｘ軸）に沿って変化する。前記第１変化段階（図４の（ａ））は、Ｘ軸に沿ってＺ軸方向に変化する、又は前記第２変化段階（図４の（ｂ））は、Ｙ軸に沿ってＺ軸方向に変化する。前記プリズム同士はその間隔が固定しつつ平行している。
【００１８】
図５の（ａ）〜（ｄ）は、本発明の実施の形態に係る光学フィルムの第２変化構成の第１実施例を概略的に示す参考図であり、図６の（ａ）〜（ｄ）は、本発明の実施の形態に係る光学フィルムの第２変化構成の第２実施例を概略的に示す参考図である。
第１と第２変化段階（他の実施例として、周期性の無い又はランダムな変化の場合、第１変化モードと第２変化モードと称するが、本発明はこの実施例に限定されるものではない）は、プリズム構造の高さに現れる。第１変化段階の公称周期は、第２変化段階の公称周期の４倍〜４００倍である。或いは、第１変化段階の公称周期は、第２変化段階の公称周期の０．０１倍〜１，０００倍である。前記プリズム同士はその間隔が固定しつつ平行している。輝度向上フィルム５０のプリズム５１同士の間隔は、１０μｍ〜２００μｍで好ましく、より好ましいのは、２４μｍ〜６０μｍである。
第１変化段階は、２μｍ〜１０μｍの平均振幅があり、第２変化段階は、１μｍ〜１０μｍの平均振幅があり、即ちプリズム５１の構造化表面における高さの全体変化は、１μｍ〜１５μｍである。
前記プリズム５１の構造化表面の夾角αは、７０度〜１１０度の何れかの角度であり、より好ましいのは、８０度〜１００度である。本実施例のプリズム構造は、プリズム（輝度向上フィルム）の構造化表面と対向する他のプリズム平面との接触面積を低減できることにより、光学カップリング現象の発生を低減できる。
【００１９】
図７の（ａ）〜（ｃ）は、本発明の実施の形態に係る光学フィルムの第３変化構成を概略的に示す参考図である。第１変化段階（図７の（ａ））と第２変化段階（図７の（ｂ））とを結合することにより、複合の変化段階（図７の（ｃ））になる。第１変化段階は、光学フィルムのプリズム構造に適用してその略延在方向（Ｙ軸）に沿ってプリズム同士の間隔（Ｘ軸）を変化させることができ、また、第２変化段階は、光学フィルムのプリズム構造に適用してその略延在方向（Ｙ軸）に沿ってプリズムの高さ（Ｚ軸）を変化させることができる。
この実施例において、プリズムの高さ（Ｚ軸）は、プリズムの横方向（Ｘ軸）に沿って変化する。前記第１変化段階は、Ｙ軸に沿ってＸ軸方向に変化し、また、前記第２変化段階は、Ｙ軸に沿ってＺ軸方向に変化する。第１と第２変化段階は、共に規則的、半規則的、ランダム又はランダム類似の方式によって横方向に変化する。
第１変化段階は、５０μｍ〜１，０００μｍの公称周期を有し、また、第２変化段階は、５０μｍ〜１，０００μｍの公称周期を有し、第１変化段階の公称周期は、第２変化段階の公称周期の４倍〜１，０００倍である。或いは、第１変化段階の公称周期は、第２変化段階の公称周期の０．０１倍〜１，０００倍である。
【００２０】
図８（ａ）〜（ｄ）は、本発明の実施の形態に係る光学フィルムの第３変化構成の実施例を概略的に示す参考図である。第１変化段階は、プリズム構造の間隔の変化に現れ、また、第２変化段階は、プリズム構造の高さの変化に現れる。第１変化の公称周期は、第２変化の公称周期の４倍〜４００倍である。前記プリズム同士はその間隔が固定しつつ平行している。輝度向上フィルム構造のプリズム同士の間隔は、１０μｍ〜２００μｍで好ましく、より好ましいのは、２４μｍ〜６０μｍである。
第１変化段階は、２μｍ〜１０μｍの平均振幅があり、第２変化段階は、１μｍ〜１０μｍの平均振幅がある。前記プリズムの構造化表面の夾角αは、７０度〜１１０度の何れかの角度であり、より好ましいのは、８０度〜１００度である。本実施例のプリズム構造は、第２変化段階により、プリズム（輝度向上フィルム）の構造化表面と対向する他のプリズム平面との接触面積を低減できることにより、光学カップリング（ウェットアウト）現象の発生を低減できる。本実施例のプリズム構造は、第１変化段階により、モアレ縞を最小限に抑制することができる。
【００２１】
本発明における他の変化態様（図面なし）として、第１と第２変化段階は、共にプリズム構造の間隔と高さに現れる。簡単に言うと、第１と第２変化段階は、Ｙ軸またはＸ軸に沿ってＸ軸方向又はＺ軸方向に変化する。図９の（ａ）〜（ｃ）、本発明の実施の形態に係る光学フィルムのまた他の変化構成を概略的に示す参考図である。第１変化段階（図９の（ａ））と第２変化段階（図９の（ｂ））とを結合することにより、複合の変化段階（図９の（ｃ））になる。
第１変化段階により、光学フィルムのプリズム構造におけるプリズム同士の間隔（Ｘ軸）と高さ（Ｚ軸）はその略延在方向（Ｙ軸）にそって変化する。また、第２変化段階により、光学フィルムのプリズム構造における高さ（Ｚ軸）はその略延在方向（Ｙ軸）にそって変化する。
この実施例においてプリズムの高さ（Ｚ軸）と前記プリズムの横方向（Ｘ軸）とは、略延在方向（Ｙ軸）に沿ってともに変化する。前記第１変化段階は、Ｙ軸に沿ってＸ軸方向とＺ軸方向に変化し、また、前記第２変化段階は、Ｙ軸に沿ってＺ軸方向に変化する。第１と第２変化段階は、共に規則的、半規則的、ランダム又はランダム類似の方式によって横方向に変化する。第１変化段階は、５０μｍ〜１，０００μｍの公称周期を有し、また、第２変化段階は、５０μｍ〜１，０００μｍの公称周期を有し、第１変化段階の公称周期は、第２変化段階の公称周期の４倍〜１，０００倍である。或いは、第１変化段階の公称周期は、第２変化段階の公称周期の０．０１倍〜１，０００倍である。
【００２２】
図１０Ａの（ａ）〜（ｃ）は、本発明の実施の形態に係る光学フィルムの第２変化構成（図４）の他の実施例を概略的に示す参考図である。第１変化段階は、Ｘ軸に沿ってＺ軸の方向に変化する（図１０Ａの（ｂ））。第２変化段階は、Ｙ軸に沿ってＺ軸の方向に変化する（図１０Ａの（ａ））。第１変化段階と第２変化段階は、共にプリズムの高さ方向に変化する。第１と第２変化段階の長さは、乱数であり、第１変化段階の公称長さは、第２変化段階の公称長さの０．０１倍〜４００倍である。図１０Ｂの（ｄ）は、本発明の光学フィルムであり、即ち輝度向上フィルム（輝度向上フィルム又は集光シート）の他の実施例である。
【００２３】
下表１に示すように、前記変化構成に基づく実験結果を示す。モアレ縞とウェットアウト（輝度向上フィルムから液晶パネルまで：ＢＥＦ−ｐａｎｅｌ）の欠陥発生は、４７インチのテレビによって評価を行った。このテレビの解像度は、１９２０ｘ１０８０である。光学フィルム１１０の配置は、液晶パネル（ＬＣＤ  Ｐａｎｅｌ）１１１との相対位置関係が図１１に示される通りであり、プリズムの延在方向がパネルの長辺方向と平行な姿勢で、光源の光線が光学フィルムの背面から進入し、プリズムから射出した後、液晶パネル１１１に進入する。液晶パネル１１１と光学フィルム１１０とにおいてモアレ縞又はウェットアウトを発生するか否かについて、肉眼によって観測する。また、他のウェットアウト（輝度向上フィルムから輝度向上フィルムまで：ＢＥＦ−ＢＥＦ）欠陥は、他の輝度向上フィルム１１２を前記輝度向上フィルム１１０に設置して（図１２のように）、二枚の光学フィルムにおいてウェットアウト現象を発生するか否かについて、肉眼によって観測する。
【００２４】
表１から分かるように、輝度向上フィルムから液晶パネルまで（ＢＥＦ−ｐａｎｅｌ）又は輝度向上フィルムから輝度向上フィルムまで（ＢＥＦ−ＢＥＦ）にもかかわらず、この光学フィルムは優れたウェットアウト防止能力を有し、また、モアレ縞防止能力は、サンプル５、６、９、１１、１２のほうが優れている。
【００２５】
【表１】
2016189007.tif 000004
ただし、ＹＥＳは、「発生を検出」であり、ＮＯは、「発生を非検出」であり、Ｓｌｉｇｈｔは、「発生を略検出」である。
【００２６】
図１３は、表１におけるサンプル１１が顕微鏡により観測される実際の外観図である。第１変化の公称周期は、約１７個のプリズムの長さ（公称距離は３８μｍ）であり、従って、第１変化段階の長さは約６７６μｍである。
図１４と図１５は、サンプル１１が三次元微細形状測定機（Ｋｏｓａｋａ  ＥＴ４０００ａ）により観測される二次元微細形状を示す参考図と三次元微細形状を示す参考図である。
図１４はＸ軸方向に沿って走査する二次元微細形状を示す参考図であり、図面からわかるように、プリズムの高さは乱数変化（３μｍ程度）であり、各６７６μｍの間隔に一組のプリズムの高さは特に高く（約７．５μｍ）、この特に高いプリズムでも３μｍ程度の高さ変化があり、従って、サンプル１１における第１変化段階の公称周期の長さは６７６μｍであり、振幅は７．５μｍである。第２変化段階の公称周期の長さは２，０００μｍであり、振幅は３μｍである。また、第１変化段階の長さは第２変化段階の長さの０．３３８倍である。
図１５は、サンプル１１が三次元微細形状測定機（Ｋｏｓａｋａ  ＥＴ４０００ａ）により観測される三次元微細形状を示す参考図である。
【００２７】
本発明の技術領域に属する技術者は、前記掲示の構成と実施例を調整又は変更することは自明であり、本発明の発明要旨と精神に離脱してない調整又は変更は、本発明の範囲に含まれるはずである。
【符号の説明】
【００２８】
３０      輝度向上フィルム
３１      プリズム
３２      構造化層
３３      透明の支持基板
５０      輝度向上フィルム
５１      プリズム
１１０    光学フィルム
１１１    液晶パネル
１１２    輝度向上フィルム
Ｈ        プリズムの高さ
Ｐ        距離（間隔）
ＰＲ１    第１変化の公称周期
ＰＲ２    第２変化の公称周期
α        角度
【図１】
2016189007.tif 000005
【図２】
2016189007.tif 000006
【図１１】
2016189007.tif 000007
【図１２】
2016189007.tif 000008
【図３】
2016189007.tif 000009
【図４】
2016189007.tif 000010
【図５】
2016189007.tif 000011
【図６】
2016189007.tif 000012
【図７】
2016189007.tif 000013
【図８】
2016189007.tif 000014
【図９】
2016189007.tif 000015
【図１０Ａ】
2016189007.tif 000016
【図１０Ｂ】
2016189007.tif 000017
【図１３】
2016189007.tif 000018
【図１４】
2016189007.tif 000019
【図１５】
2016189007.tif 000020